(57)【要約】【課題】  本発明は溶断によって生ずる酸化被膜や酸化物スケールを簡単に除去することができるとともに、溶断部分を急冷却で、金属の変形を防止でき、かつ廃棄物の発生を低減して、コストの低減を図ることができる金属の加工方法を得るにある。【解決手段】  金属表面に酸化スケールや酸化被膜が生成する溶断工程後に、該溶断工程後の金属に溶接、塗装、メッキのいずれかの二次加工工程を行なう金属の加工方法において、前記溶断工程と前記二次加工工程の間にドライアイスブラストを行い、溶断によって加熱された金属の熱を冷却できる表面処理工程を用いて金属の加工方法を構成している。【選択図】  図１
2016182643.tif 000002
【特許請求の範囲】
【請求項１】
金属表面に酸化スケールや酸化被膜が生成する溶断工程後に、該溶断工程後の金属に溶接、塗装、メッキのいずれかの二次加工工程を行なう金属の加工方法において、前記溶断工程と前記二次加工工程の間にドライアイスブラストを行い、溶断によって加熱された金属の熱を冷却できる表面処理工程を用いたことを特徴とする金属の加工方法。
【発明の詳細な説明】
【技術分野】
【０００１】
本発明は金属を溶断した後、該金属に溶接、塗装、メッキのいずれかの二次加工を行なう金属の加工方法に関する。
【背景技術】
【０００２】
従来、このような金属の加工は金属の溶断時に高温となり、金属表面に酸化被膜や酸化スケールが生成する。
このため、そのまま溶接や塗装、メッキ等の処理を行なうと、溶接強度の低下や塗装、メッキの品質の劣化となる一因となっていた。
この対処方法としては、一般的に酸洗いや、投射材を酸化被膜や酸化物助スケール分部に投射して除去するブラスト処理が行われている。
【０００３】
しかし、このような処理を行なうと、酸化被膜や酸化物スケールを除去することはできるが、コスト高になるとともに、廃棄物コストが多大なものになるという欠点があった。
【先行技術文献】
【特許文献】
【０００４】
【特許文献１】特開平９−２９６２９８号公報
【特許文献２】特開平９−３００２１６号公報
【発明の概要】
【発明が解決しようとする課題】
【０００５】
本発明は以上のような従来の欠点に鑑み、溶断によって生ずる酸化被膜や酸化物スケールを簡単に除去することができるとともに、溶断部分を急冷却で、金属の変形を防止でき、かつ廃棄物の発生を低減して、コストの低減を図ることができる金属の加工方法を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は金属表面に酸化スケールや酸化被膜が生成する溶断工程後に、該溶断工程後の金属に溶接、塗装、メッキのいずれかの二次加工工程を行なう金属の加工方法において、前記溶断工程と前記二次加工工程の間にドライアイスブラストを行い、溶断によって加熱された金属の熱を冷却できる表面処理工程を用いて金属の加工方法を構成している。
【発明の効果】
【０００８】
以上の説明から明らかなように、本発明にあっては次に列挙する効果が得られる。
（１）請求項１により、溶断工程と二次加工工程との間にドライアイスブラストを用いた表面処理工程を用いているので、溶断によって生成される酸化物スケールや酸化被膜を、ドライアイスブラストを用いた表面加工固定で除去することができ、二次加工を酸化物スケールや酸化被膜に悪影響を受けることなく行なうことができる。    
（２）前記（１）によって、表面処理工程でドライアイスブラストを用いているので、金属に投射すると気化してなくなるため、従来の投射材の投射のように回収したり、清掃する作業が不要で、楽に作業ができ、コストの低減を図ることができる。
（３）前記（１）により、表面処理工程でドライアイスブラストを用いているので、溶断によって加熱された金属を急冷却することができ、金属の熱による変化を防止することができる。
【図面の簡単な説明】
【０００９】
【図１】本発明を実施するための第１の形態の工程図。
【図２】本発明を実施するための第１の形態の溶断工程の説明図。
【図３】本発明を実施するための第１の形態の表面処理工程の説明図。
【図４】本発明を実施するための第１の形態の二次加工工程の説明図。
【図５】本発明を実施するための第１の形態の試験した状態の説明図。
【図６】本発明を実施するための第１の形態の処理後の説明図。
【図７】本発明を実施するための第２の形態の工程図。
【図８】本発明を実施するための第２の形態の溶断と表面処理を行なっている状態の説明図。
【発明を実施するための形態】
【００１０】
以下、図面に示す本発明を実施するための形態により、本発明を詳細に説明する。
【００１１】
図１ないし図６に示す本発明を実施するための第１の形態において、１は本発明の金属の加工方法で、この金属の加工方法１は金属表面に酸化物スケールや酸化被膜２が生成する溶断トーチ３Ａを用いた溶断工程３と、この溶断工程３後に、該溶断工程３後の金属に溶接、塗装、メッキのいずれかの二次加工工程４と、この二次加工工程４と前記溶断工程３との間にペレット状、あるいは粒状のドライアイスを投射材として用いたドライアイスブラスト５を使用した、該溶断工程３で生成された酸化物スケールや酸化被膜２を除去する表面処理工程６とで構成されている。
【００１２】
この表面処理工程６で使用するドライアイスブラスト５はコンプレッサー７からのエアーがエアーホース８を介して供給されて溶断部へ噴射する噴射ノズル９と、この噴射ノズル９へ供給されて噴射されるエアーによって吸引されるようにドライアイス収納容器１０内に収納されたペレット状、あるいは粒状のドライアイス１１を供給すドライアイス供給ホース１２とで構成されている。
【００１３】
この表面処置工程６は前記溶断工程３のすぐ後に行なうと、酸化物スケールや酸化被膜の除去とともに、溶断によって加熱された金属の熱を冷まして、該部分の変形を抑えることができる。
【００１４】
また、前記二次加工工程４前に表面処理工程６を行なっても、前記溶断工程３で生成された酸化物スケールや酸化被膜２を除去することができる。
【００１５】
上記の方法で金属の加工方法１を行なうことにより、溶接、塗装、メッキのいずれかの二次加工工程４を、溶断工程３により生成される酸化物スケールや酸化被膜２にじゃまされることがなく、溶接強度の低下や、塗装、メッキの品質が劣化するのを確実に阻止することができる。
【００１６】
また、表面処理工程６はドライアイスブラスト５で行なうので、該表面処理工程６では投射されるドライアイス１１は昇華して気体となるため、酸化物スケールや酸化被膜２だけが残り、廃棄物の処理が楽で、低コストで行なうことができる。
なお、本願出願人が、２０１３年４月に産業機材事業部の鈴木雅弘が使用機器本体がＡｅｒｏ４０、ノズルが５２３ＭＩ、空気元圧が０、６ＭPa、ペレットフィード量が１、５ｋｇ/minで、酸化物スケール・酸化皮膜が付着した鋼板１８枚を用いて、１７枚の鋼板を重ねてクランプし、上半分を一度にブラストし(１枚は処理前の見本としてブラストせず)下半分をブラストしないと、図５に示すようになり、処理後は図６に示すようになった。
【００１７】
この結果、全体の側面を処理するのに要した時間は約1分３０秒、ブラスト後は鋼板が低温となるため、結露が発生するも乾燥させる等、錆対策が必要となる。  
【００１８】
[発明を実施するための異なる形態]
次に、図７および図８に示す本発明を実施するための異なる形態につき説明する。なお、この本発明を実施するための異なる形態の説明に当って、前記本発明を実施するための第１の形態と同一構成部分には同一符号を付して重複する説明を省略する。
【００１９】
図７および図８に示す本発明を実施するための第２の形態において、前記本発明を実施するための第１の形態と主に異なる点は、溶断トーチ３Ａの溶断方向Ｘ  とは逆方向Ｙにドライアイス１１の投射材を投射する噴射ノズル９を、該溶断トーチ３Ａに取付け、溶断工程３と表面処理工程６Ａを行なった点で、このように溶断トーチ３Ａにドライアイスブラスト５の噴射ノズル９を用いたものを用いて表面処理工程６Ａを行なっても、前記本発明を実施するための第１の形態と同様な作用効果が得られる。
【産業上の利用可能性】
【００２０】
本発明は金属を溶断した後に、溶接、塗装、メッキのいずれかの二次加工を行なう金属の加工方法を行なう産業で利用される。
【符号の説明】
【００２１】
１：金属の加工方法、    ２：酸化物スケールや酸化被膜、
３：溶断工程、      ３Ａ：溶断トーチ、
４：二次加工工程、      ５：ドライアイスブラスト、
６、６Ａ：表面処理工程、    ７：コンプレッサー、
８：エアーホース、      ９：噴射ノズル、
１０：ドライアイス収納容器、  １１：ドライアイス、
１２：ドライアイス供給ホース、Ｘ：溶断方向、
Ｙ：逆方向。
【図１】
2016182643.tif 000003
【図２】
2016182643.tif 000004
【図３】
2016182643.tif 000005
【図４】
2016182643.tif 000006
【図７】
2016182643.tif 000007
【図８】
2016182643.tif 000008
【図５】
2016182643.tif 000009
【図６】
2016182643.tif 000010